(57)【要約】【課題】本発明は、アルコール溶媒還元法による銀ナノワイヤの合成において、反応温度を高めること以外の手法により合成時間の短縮化を図る。【解決手段】銀化合物、有機保護剤が溶解している有機溶媒中で、銀をワイヤ状に還元析出させるに際し、前記有機保護剤としてビニルピロリドン構造単位を持つポリマーを使用し、前記有機溶媒としてアルコールとエーテルとの混合溶媒を使用し、前記混合溶媒を構成する各化合物についてのハンセンの溶解度パラメータの水素結合項δＨに基づいて算出されるδALL値が１６.００〜２１.２０（Ｊ／ｃｍ3）1/2である組成の当該混合溶媒中で前記還元析出を進行させる。【選択図】図８
2020158858.tif 000002
【特許請求の範囲】
【請求項１】
銀化合物、有機保護剤が溶解している有機溶媒中で、銀をワイヤ状に還元析出させる工程を有する銀ナノワイヤの製造法において、
前記有機保護剤としてビニルピロリドン構造単位を持つポリマーを使用すること、
前記有機溶媒として１種以上のアルコールと１種以上のエーテルとの混合溶媒を使用すること、
前記混合溶媒を構成する各化合物についてのハンセンの溶解度パラメータの水素結合項δＨに基づいて下記（１）式により算出されるδALL値が１６.００〜２１.２０（Ｊ／ｃｍ3）1/2である組成の当該混合溶媒中で前記還元析出を進行させること、
を特徴とする銀ナノワイヤの製造法。
δALL＝δＨ1×Ｖ1＋δＨ2×Ｖ2＋・・・＋δＨn×Ｖn  …（１）
ここで、ｎは混合溶媒を構成する化合物の数、δＨi（ｉは１からｎまでの番号。以下同様。）は化合物ｉについてのハンセンの溶解度パラメータの水素結合項δＨ（（Ｊ／ｃｍ3）1/2）、Ｖiは化合物ｉの体積比（ただし、Ｖ1＋Ｖ2＋・・・＋Ｖn＝１）である。
【請求項２】
請求項１に記載の製造法において、δALL値が１７.２０〜２１.２０（Ｊ／ｃｍ3）1/2である混合溶媒を使用し、平均直径３０ｎｍ以下、かつ下記（２）式で定義される平均アスペクト比ＡMが３００以上である銀ナノワイヤを還元析出させる銀ナノワイヤの製造法。
ＡM＝ＬM／ＤM  …（２）
ここで、ＬMは上記平均長さをｎｍの単位で表した値、ＤMは上記平均直径をｎｍの単位で表した値である。
【請求項３】
前記アルコールとして、１分子中の炭素数が２〜４である多価アルコールの１種以上を使用する請求項１または２に記載の銀ナノワイヤの製造法。
【請求項４】
前記エーテルとして、ジエチレングリコールジブチルエーテル、エチレングリコールジメチルエーテル、ジエチレングリコールジエチルエーテル、ジプロピレングリコールジメチルエーテルの１種以上を使用する請求項１〜３のいずれか１項に記載の銀ナノワイヤの製造法。
【請求項５】
前記ポリマーが、ＰＶＰ（ポリビニルピロリドン）またはビニルピロリドンと他のモノマーとのコポリマーである請求項１〜４のいずれか１項に記載の銀ナノワイヤの製造法。
【請求項６】
前記ポリマーが、ビニルピロリドンと、ジアリルジメチルアンモニウム塩、エチルアクリレート、２−ヒドロキシエチルアクリレート、２−ヒドロキシエチルメタクリレート、４−ヒドロキシブチルアクリレート、Ｎ−メチルマレイミド、Ｎ−エチルマレイミド、Ｎ−プロピルマレイミド、Ｎ−ｔｅｒｔ−ブチルマレイミド、２−ジメチルアミノエチルメタクリレート、および２−ジエチルアミノエチルメタクリレートから選ばれる１種または２種以上のモノマーとの重合組成を有するものである請求項１〜４のいずれか１項に記載の銀ナノワイヤの製造法。
【請求項７】
前記ポリマーは、重量平均分子量Ｍｗが３０,０００〜３００,０００である請求項１〜６のいずれか１項に記載の銀ナノワイヤの製造法。
【発明の詳細な説明】
【技術分野】
【０００１】
本発明は、透明導電膜の導電素材（フィラー）として有用な銀ナノワイヤを有機溶媒中で効率良く合成するための銀ナノワイヤの製造方法に関する。
【背景技術】
【０００２】
本明細書では、太さが２００ｎｍ程度以下の微細な金属ワイヤを「ナノワイヤ（ｎａｎｏｗｉｒｅ（ｓ）」と呼ぶ。
【０００３】
銀ナノワイヤは、透明基材に導電性を付与するための導電素材として有望視されている。銀ナノワイヤを含有する塗工液（銀ナノワイヤインクと呼ばれる場合もある。）をガラス、ＰＥＴ（ポリエチレンテレフタレート）、ＰＣ（ポリカーボネート）などの透明基材に塗布したのち、液状成分を蒸発等により除去すると、銀ナノワイヤは当該基材上で互いに接触し合うことにより導電ネットワークを形成するので、透明導電膜を実現することができる。
【０００４】
電子機器のタッチパネル等に使用される透明導電膜には、導電性が良好であることに加え、ヘイズの少ないクリアな視認性が要求される。銀ナノワイヤを導電素材とする透明導電膜において導電性と視認性を高いレベルで両立させるためには、できるだけ細く、かつ長い銀ナノワイヤを適用することが有利となる。
【０００５】
従来、銀ナノワイヤの合成法として、例えば、エチレングリコール等の多価アルコール溶媒に銀化合物を溶解させ、ハロゲン化合物と有機保護剤の存在下において、溶媒である多価アルコールの還元力を利用して線状形状の金属銀を析出させる手法（以下、「アルコール溶媒還元法」と言う。）が知られている。アルコール溶媒還元法によって合成された銀ナノワイヤの表面には、合成時に使用された有機保護剤の分子が付着している。表面に付着している有機保護剤は、塗工液などの液状媒体中において、銀ナノワイヤの分散性を確保するための重要な役割を有する。
【０００６】
その有機保護剤として、従来一般的にＰＶＰ（ポリビニルピロリドン）が多用されてきた。最近ではビニルピロリドンと他のモノマーとのコポリマーを使用する手法も開発されており（例えば特許文献１）、実用化が進められている。これらのポリマーは細く長い銀ナノワイヤを析出させる上で好適な有機保護剤である。また、これらのポリマーはビニルピロリドン構造単位（図１）を持ち、銀ナノワイヤに水中での良好な分散性を付与することができる。上記コポリマーでは、親水性の程度をＰＶＰよりもやや疎水性側に調整することができる。そのようなコポリマーは、水に対する良好な分散性を維持しつつ、アルコールを含有する水系の液状媒体や、アルコール系の液状媒体に対する分散性をも向上させた銀ナノワイヤを作製する上で有用である。ここで「水系の液状媒体」とは、液状媒体を構成する成分の５０質量％以上が水である液状媒体を意味する。「アルコール系の液状媒体」とは、液状媒体を構成する成分の５０質量％以上がアルコールである液状媒体を意味する。
【先行技術文献】
【特許文献】
【０００７】
【特許文献１】特開２０１５−１８０７７２号公報
【発明の概要】
【発明が解決しようとする課題】
【０００８】
アルコール溶媒還元法は、所定の有機保護剤に覆われた細くて長い銀ナノワイヤを合成するうえで有用な手法である。しかし、アルコール溶媒還元法で細い銀ナノワイヤを安定して合成するためには、従来、長時間の還元時間を確保することが必要であった。例えば特許文献１の実施例では２４時間の還元時間を要している。工業的規模での実用化においては、合成時間の短縮化を図ることが重要である。合成時の反応温度を高めると、合成時間も短くできるが、その場合は例えば平均直径が３０ｎｍ以下といった非常に細いワイヤを合成することが難しくなる。本発明は、アルコール溶媒還元法による銀ナノワイヤの合成において、反応温度を高めること以外の手法により合成時間の短縮化を図ることを課題とする。
【課題を解決するための手段】
【０００９】
上記課題を達成するために、本明細書では、以下の発明を開示する。
［１］銀化合物、有機保護剤が溶解している有機溶媒中で、銀をワイヤ状に還元析出させる工程を有する銀ナノワイヤの製造法において、
前記有機保護剤としてビニルピロリドン構造単位を持つポリマーを使用すること、
前記有機溶媒として１種以上のアルコールと１種以上のエーテルとの混合溶媒を使用すること、
前記混合溶媒を構成する各化合物についてのハンセンの溶解度パラメータの水素結合項δＨに基づいて下記（１）式により算出されるδALL値が１６.００〜２１.２０（Ｊ／ｃｍ3）1/2である組成の当該混合溶媒中で前記還元析出を進行させること、
を特徴とする銀ナノワイヤの製造法。
δALL＝δＨ1×Ｖ1＋δＨ2×Ｖ2＋・・・＋δＨn×Ｖn  …（１）
ここで、ｎは混合溶媒を構成する化合物の数、δＨi（ｉは１からｎまでの番号。以下同様。）は化合物ｉについてのハンセンの溶解度パラメータの水素結合項δＨ（（Ｊ／ｃｍ3）1/2）、Ｖiは化合物ｉの体積比（ただし、Ｖ1＋Ｖ2＋・・・＋Ｖn＝１）である。
［２］上記［１］に記載の製造法において、δALL値が１７.２０〜２１.２０（Ｊ／ｃｍ3）1/2である混合溶媒を使用し、平均直径３０ｎｍ以下、かつ下記（２）式で定義される平均アスペクト比ＡMが３００以上である銀ナノワイヤを還元析出させる銀ナノワイヤの製造法。
ＡM＝ＬM／ＤM  …（２）
ここで、ＬMは上記平均長さをｎｍの単位で表した値、ＤMは上記平均直径をｎｍの単位で表した値である。
［３］前記アルコールとして、１分子中の炭素数が２〜４である多価アルコールの１種以上を使用する上記［１］または［２］に記載の銀ナノワイヤの製造法。
［４］前記エーテルとして、ジエチレングリコールジブチルエーテル、エチレングリコールジメチルエーテル、ジエチレングリコールジエチルエーテル、ジプロピレングリコールジメチルエーテルの１種以上を使用する上記［１］〜［３］のいずれかに記載の銀ナノワイヤの製造法。
［５］前記ポリマーが、ＰＶＰ（ポリビニルピロリドン）またはビニルピロリドンと他のモノマーとのコポリマーである上記［１］〜［４］のいずれかに記載の銀ナノワイヤの製造法。
［６］前記ポリマーが、ビニルピロリドンと、ジアリルジメチルアンモニウム塩、エチルアクリレート、２−ヒドロキシエチルアクリレート、２−ヒドロキシエチルメタクリレート、４−ヒドロキシブチルアクリレート、Ｎ−メチルマレイミド、Ｎ−エチルマレイミド、Ｎ−プロピルマレイミド、Ｎ−ｔｅｒｔ−ブチルマレイミド、２−ジメチルアミノエチルメタクリレート、および２−ジエチルアミノエチルメタクリレートから選ばれる１種または２種以上のモノマーとの重合組成を有するものである上記［１］〜［４］のいずれかに記載の銀ナノワイヤの製造法。
［７］前記ポリマーは、重量平均分子量Ｍｗが３０,０００〜３００,０００である上記［１］〜［６］のいずれかに記載の銀ナノワイヤの製造法。
【００１０】
上記（１）式に適用する各物質の体積比Ｖiは、混合する各物質の２０℃の体積に基づいて定めることができる。上記の「沸点」は外圧が１０１３ｈＰａ（１ａｔｍ＝７６０ｍｍＨｇ）であるときの値である。銀ナノワイヤの平均長さ、平均直径、平均アスペクト比は以下の定義に従う。
【００１１】
［平均長さＬM］
電界放出形走査電子顕微鏡（ＦＥ−ＳＥＭ）による観察画像上で、ある１本の銀ナノワイヤの一端から他端までのトレース長さを、そのワイヤの長さと定義する。顕微鏡画像上に存在する個々の銀ナノワイヤの長さを平均した値を、平均長さＬMと定義する。平均長さを算出するためには、測定対象のワイヤの総数を１００以上とする。ここでは、還元反応を終えた液から回収される銀ナノワイヤを洗浄した段階（クロスフローろ過などの精製工程に供給する前の段階）での平均長さを評価する。
【００１２】
［平均直径ＤM］
透過型電子顕微鏡（ＴＥＭ）による明視野観察画像上で、ある１本の銀ナノワイヤにおける太さ方向両側の輪郭間距離を、そのワイヤの直径と定義する。各ワイヤは全長にわたってほぼ均等な太さを有しているとみなすことができる。従って、太さの計測は他のワイヤと重なっていない部分を選択して行うことができる。１つの視野を写した銀ナノワイヤについてのＴＥＭによる明視野観察画像（以下「ＴＥＭ画像」という。）において、その画像内に観察される銀ナノワイヤのうち、他のワイヤと完全に重なって直径の計測が困難であるワイヤを除く全てのワイヤの直径を測定する、という操作を無作為に選んだ複数の視野について行い、合計１００本以上の異なる銀ナノワイヤの直径を求め、個々の銀ナノワイヤの直径の平均値を算出し、その値を平均直径ＤMと定義する。
【００１３】
［平均アスペクト比］
上記の平均直径ＤMおよび平均長さＬMを下記（２）式に代入することにより平均アスペクト比ＡMを算出する。ただし、（２）式に代入するＤM、ＬMはいずれもｎｍの単位で表された値とする。
ＡM＝ＬM／ＤM  …（２）
【発明の効果】
【００１４】
本発明に従えば、アルコール溶媒還元法において、銀ナノワイヤの合成に要する時間を大幅に短縮することが可能となった。特に平均直径が例えば３０ｎｍ以下といった細い銀ナノワイヤの合成において、還元析出時間の短縮化を図ることができる。合成された銀ナノワイヤは、その表面にはビニルピロリドン構造単位を持つポリマーが付着しているので、水系の液状媒体に対する分散性が良好である。上記ポリマーとしてビニルピロリドンと他のモノマーとのコポリマーを適用することができるので、アルコール系の液状媒体に対する分散性が良好である銀ナノワイヤの合成にも対応できる。溶媒に使用するエーテルとしては、工業的に入手が容易な種々のものを適用することができる。
【図面の簡単な説明】
【００１５】
【図１】ビニルピロリドン構造単位の構造式。
【図２】比較例１の銀ナノワイヤ合成時に所定時間毎に採取した反応液を希釈した試験液についてのＵＶ−Ｖｉｓスペクトル。
【図３】実施例１の銀ナノワイヤ合成時に所定時間毎に採取した反応液を希釈した試験液についてのＵＶ−Ｖｉｓスペクトル。
【図４】実施例２の銀ナノワイヤ合成時に所定時間毎に採取した反応液を希釈した試験液についてのＵＶ−Ｖｉｓスペクトル。
【図５】実施例３の銀ナノワイヤ合成時に所定時間毎に採取した反応液を希釈した試験液についてのＵＶ−Ｖｉｓスペクトル。
【図６】実施例４の銀ナノワイヤ合成時に所定時間毎に採取した反応液を希釈した試験液についてのＵＶ−Ｖｉｓスペクトル。
【図７】実施例５の銀ナノワイヤ合成時に所定時間毎に採取した反応液を希釈した試験液についてのＵＶ−Ｖｉｓスペクトル。
【図８】実施例６の銀ナノワイヤ合成時に所定時間毎に採取した反応液を希釈した試験液についてのＵＶ−Ｖｉｓスペクトル。
【図９】実施例７の銀ナノワイヤ合成時に所定時間毎に採取した反応液を希釈した試験液についてのＵＶ−Ｖｉｓスペクトル。
【図１０】実施例８の銀ナノワイヤ合成時に所定時間毎に採取した反応液を希釈した試験液についてのＵＶ−Ｖｉｓスペクトル。
【図１１】実施例９の銀ナノワイヤ合成時に所定時間毎に採取した反応液を希釈した試験液についてのＵＶ−Ｖｉｓスペクトル。
【図１２】比較例２の銀ナノワイヤ合成時に所定時間毎に採取した反応液を希釈した試験液についてのＵＶ−Ｖｉｓスペクトル。
【発明を実施するための形態】
【００１６】
［有機保護剤］
本発明で対象とするアルコール溶媒還元法では、溶媒中に溶解させておく有機保護剤としてビニルピロリドン構造単位を持つポリマーを使用する。ビニルピロリドン構造単位を持つポリマーとして、ＰＶＰ（ポリビニルピロリドン）や、ビニルピロリドンと他のモノマーとのコポリマーが対象となる。後者のコポリマーとしては、例えば、ビニルピロリドンと、ジアリルジメチルアンモニウム塩、エチルアクリレート、２−ヒドロキシエチルアクリレート、２−ヒドロキシエチルメタクリレート、４−ヒドロキシブチルアクリレート、Ｎ−メチルマレイミド、Ｎ−エチルマレイミド、Ｎ−プロピルマレイミドおよびＮ−ｔｅｒｔ−ブチルマレイミドから選ばれる１種または２種以上のモノマーとの重合組成を有するコポリマーが挙げられる。コポリマーの重合組成は、ビニルピロリドン以外のモノマー０.１〜１０質量％、残部ビニルピロリドンであることが好ましい。
【００１７】
有機保護剤に使用するポリマーの重量平均分子量Ｍｗは３０,０００〜３００,０００の範囲にあることが好ましく、３０,０００〜１５０,０００の範囲であることがより好ましい。ＭｗはＧＰＣ（ゲル浸透クロマトグラフィー）により求めることができる。
【００１８】
［有機溶媒］
発明者らは、銀ナノワイヤを合成するためのアルコール溶媒還元法において、種々の有機溶媒を用いて還元反応の短縮化に関する研究を行ってきた。その結果、有機保護剤にビニルピロリドン構造単位を持つポリマーが適用されるアルコール溶媒還元法の場合には、ハンセンの溶解度パラメータの水素結合項δＨの値が低い組成の有機溶媒を適用すると、銀ナノワイヤの還元析出時間が短縮されるという現象が生じることを発見した。溶媒成分として、還元力を担うアルコールを使用するとともに、溶媒のδＨを低下させる物質を使用する。溶媒のδＨを低下させる物質として、エーテルを好適に使用することができる。すなわち、アルコールとエーテルとの混合溶媒を適用することが極めて有効である。混合溶媒についてのハンセンの溶解度パラメータの水素結合項δＨに相当する指標を本明細書ではδALLと表示する。δALL値（（Ｊ／ｃｍ3）1/2）は下記（１）式により算出される。
δALL＝δＨ1×Ｖ1＋δＨ2×Ｖ2＋・・・＋δＨn×Ｖn  …（１）
ここで、ｎは混合溶媒を構成する化合物の数、δＨi（ｉは１からｎまでの番号。以下同様。）は化合物ｉについてのハンセンの溶解度パラメータの水素結合項δＨ（（Ｊ／ｃｍ3）1/2）、Ｖiは化合物ｉの体積比（ただし、Ｖ1＋Ｖ2＋・・・＋Ｖn＝１）である。
【００１９】
混合溶媒を構成するアルコールとしては、アルコール溶媒還元法において従来から使用されているアルコールが適用できる。例えば、１分子中の炭素数が２〜４である多価アルコールの１種以上を使用することが望ましい。具体的には、エチレングリコール、プロピレングリコール（１,２−プロパンジオール）、１,３−プロパンジオール、１,３−ブタンジオール、１,４−ブタンジオール、グリセリンの１種以上を使用すればよい。
【００２０】
混合溶媒のδALL値をアルコールのみからなる溶媒よりも低下させるためには、使用するアルコールよりも低い「ハンセンの溶解度パラメータの水素結合項δＨ」の値をとるエーテルを１種以上混合する必要がある。ハンセンの溶解度パラメータＳＰ値は、下記（３）式により算出されるものである。
ＳＰ値＝（δＤ2＋δＰ2＋δＨ2）1/2  …（３）
ここで、δＤは分散項、δＰは極性項、δＨは水素結合項である。
【００２１】
混合溶媒を構成するエーテルとしては、特に限定されないが、例えば、ジエチレングリコールジブチルエーテル（Ｃ4Ｈ9ＯＣ2Ｈ4ＯＣ2Ｈ4ＯＣ4Ｈ9）、エチレングリコールジメチルエーテル（ＣＨ3ＯＣ2Ｈ4ＯＣ2Ｈ4ＯＣＨ3）、ジエチレングリコールジエチルエーテル（Ｃ2Ｈ5ＯＣ2Ｈ4ＯＣ2Ｈ4ＯＣ2Ｈ5）、ジプロピレングリコールジメチルエーテル（ＣＨ3ＯＣ3Ｈ6ＯＣ3Ｈ6ＯＣＨ3）などの１種以上を使用することができる。
【００２２】
水、アルコール、エーテルのいくつかの物質について、ハンセン溶解度パラメータアプリケーション（Hansen Solubility Parameters in Practice (HSPiP) Ver.5.1.05、開発者：Dr. Hansen、Prof. Abbott、Dr. Yamamoto）により求まる２０℃における水素結合項δＨの値を例示すると、以下の通りである。値の単位は（Ｊ／ｃｍ3）1/2である。
水：４２.６
【００２３】
（アルコール）  
グリセリン：２７.４
メタノール：２２.５
エタノール：１９.６
２−プロパノール：１６.５
ｎ−ブタノール：１５.９
エチレングリコール：２６.２
プロピレングリコール：２１.５
１,３−ブタンジオール：２１.１
１,４−ブタンジオール：２１.１
ジエチレングリコール：１９.１
ブチルカルビトール：１０.７
【００２４】
（エーテル）
ジエチレングリコールジブチルエーテル：４.４
エチレングリコールジメチルエーテル：６.６
ジエチレングリコールジエチルエーテル：５.６
ジプロピレングリコールジメチルエーテル：４.９
【００２５】
発明者らは、ビニルピロリドン構造単位を持つポリマーが溶解している溶媒中で、溶媒成分であるアルコールの還元力を利用して銀をワイヤ状に還元析出させる場合、溶媒の「親水性の程度」をやや疎水側にシフトさせたときに還元時間が短縮されるという傾向が見られることを、銀ナノワイヤの多くの合成実験を通じて把握していた。親水性の程度を表す指標としては上記（３）式で定まるＳＰ値がある。しかし、ＳＰ値では、銀ナノワイヤ合成時間の短縮化の程度をうまく整理することができなかった。そこで、更に詳細に検討を重ねたところ、上記の水素結合項δＨの値が、銀ナノワイヤ合成時間の短縮化の程度を表す指標として利用できることを見いだした。
【００２６】
具体的には、温度条件や、溶媒以外の物質条件が同様である場合、上記（１）式により定まるδALL値がアルコールのみを使用した場合よりも低い混合溶媒を使用すると、アルコールのみを使用した場合に比べ銀ナノワイヤの合成時間が短縮される。アルコールと混合する溶媒物質としては、δALL値を低減することができ、ビニルピロリドン構造単位を持つポリマーが溶解している溶媒中での銀ナノワイヤの合成に支障とならない物質であれば、種々のものが適用可能であると考えられる。発明者らの研究によれば、そのような溶媒物質としてエーテルが有用であることがわかった。エーテルを使用する場合、上記（１）式により定まるδALL値が２１.２０以下である混合溶媒において、合成時間の短縮効果が明確になる。δALL値が２０.７０以下である混合溶媒を使用することがより好ましい。
【００２７】
本発明では、有機溶媒として１種以上のアルコールと１種以上のエーテルとの混合溶媒を使用するが、上記（１）式により定まるδALL値が低くなりすぎると溶媒中にビニルピロリドン構造単位を有する有機保護剤が溶解し難くなる。また、還元力が低下し、銀ナノワイヤの合成が困難となったり、銀ナノワイヤの収率が悪くなったりすることが考えられる。検討の結果、上記（１）式により定まるδALL値が１６.００以上となる範囲でエーテルの含有量を調整することが好ましい。発明者らは、δALL値がこの範囲にある組成の混合溶媒とすれば、有機保護剤の溶解性に問題はなく、かつ合成時間の短縮化効果が得られることを確認している。平均アスペクト比ＡMが３００以上、あるいは更に３５０以上といった、細くて長い銀ナノワイヤをより安定して合成するためには、δALL値が１７.２０以上である溶媒組成とすることがより好ましい。
【００２８】
有機溶媒の組成を質量割合で見ると、アルコールとエーテルの総量に対するエーテルの総量は２.０〜３０.０質量％の範囲とすることが好ましい。平均アスペクト比ＡMが３００以上、あるいは更に３５０以上といった、細くて長い銀ナノワイヤをより安定して合成するためには、アルコールとエーテルの総量に対するエーテルの総量を２５質量％以下とすることがより好ましい。
【００２９】
δALL値が上述のように低減された混合溶媒を用いたときに、銀ナノワイヤの合成時間が短縮されるメカニズムについては現時点では必ずしも明確でないが、以下のようなことが推察される。ビニルピロリドン構造単位を有するポリマーは、銀の多重双晶であると考えられる核結晶の｛１００｝面に選択的に吸着する性質を有する。それにより｛１００｝面の成長が抑制され、銀結晶の最密面である｛１１１｝面が優先的に成長し、金属銀の線状構造体（ワイヤ）が形成される。核結晶の｛１００｝面へのポリマーの吸着性が強くなるほど、｛１１１｝面の成長が促進され、ワイヤの成長開始および成長終了の時期が早くなることが考えられる。溶媒のδALL値が低くなると、その溶媒の「親水性の程度」は疎水側にシフトする。ビニルピロリドン構造単位を有するポリマーが溶解している溶媒においては、溶媒の「親水性の程度」が疎水側にシフトするほど、溶媒に対するポリマーの親和性が低下し、相対的に金属銀表面への親和性（吸着しやすい性質）が高くなる。すなわち、核結晶の｛１００｝面へのポリマーの吸着性が強くなる。その結果、銀ナノワイヤの合成時間が短縮される。ここで、溶媒の「親水性の程度」を、溶解度パラメータＳＰ値や、分散項δＤ、極性項δＰではなく、水素結合項δＨによって規定することが、銀ナノワイヤ合成時間の短縮化を実現するうえで極めて有効となる。その理由については不明であるが、ビニルピロリドン構造単位を有するポリマーの金属銀表面への親和性に関しては、溶解度パラメータＳＰ値、分散項δＤ、極性項δＰ、水素結合項δＨのうち、特に水素結合項δＨが最も大きな影響を与える因子となっているものと推測される。
【００３０】
［銀ナノワイヤの合成条件］
混合溶媒中に存在させる前記ビニルピロリドン構造単位を持つポリマーの量と、還元析出に使用する銀の総量との質量割合「ポリマー／銀質量比」は０.５〜５.０の範囲とすることが好ましい。あまり多量のポリマーが存在する溶媒を使用すると、合成された銀ナノワイヤの表面に付着するポリマー量が過剰となる。ポリマー付着量が過剰である銀ナノワイヤを透明導電膜に適用するとワイヤ同士の接点抵抗が大きくなってしまい、導電性の高い透明導電膜を得る上では不利となる。
【００３１】
銀ナノワイヤの合成に使用する銀源としては、上述の混合溶媒に可溶な銀化合物を使用する。例えば、硝酸銀、酢酸銀、酸化銀、塩化銀などが挙げられるが、溶媒に対する溶解性やコストを考慮すると硝酸銀（ＡｇＮＯ3）が使いやすい。銀化合物、ビニルピロリドン構造単位を持つポリマーの他に、塩化物、臭化物が溶解している溶媒中で還元析出を進行させることが好ましい。更にアルカリ金属水酸化物、アルミニウム塩が溶解している溶媒中で還元析出を進行させることがより好ましい。上記各物質のうち、例えば銀化合物、塩化物、臭化物、アルミニウム塩などは、溶液の状態で反応容器中に添加してもよい。その場合、各物質の溶液を作製するための溶媒としては、アルコール溶媒の中でも極性が高く、溶解性の高い溶媒を用いることが適している。例えば、プロピレングリコール（１,２−プロパンジオール）が挙げられる。
【００３２】
細いワイヤを安定して合成するためには反応温度を低めに設定することが有利となりやすい。例えば、平均直径が３０ｎｍ以下の銀ナノワイヤを合成する場合は反応温度を９０℃以下とすることが望ましい。ただし、反応温度が常温付近より低いと還元反応時間の低減効果が不十分となりやすい。反応温度は４５℃以上の範囲で設定することが好ましく、５０℃以上とすることがより好ましい。
【００３３】
銀ナノワイヤの合成において、上述の混合溶媒の総使用量に対する銀の総使用量は、混合溶媒１Ｌ当たり銀０.０１〜０.１モルの範囲とすることが好ましい。混合溶媒の総使用量に対する塩化物の総使用量は、混合溶媒１Ｌ当たりＣｌ量として０.００００１（１×１０-5）〜０.０１モルの範囲とすることが好ましく、０.００００５（５×１０-5）〜０.０１モルの範囲とすることがより好ましい。混合溶媒の総使用量に対する臭化物の総使用量は、混合溶媒１Ｌ当たりＢｒ量として０.０００００１（１×１０-6）〜０.００１（１×１０-3）モルの範囲とすることが好ましく、０.０００００５（５×１０-6）〜０.００１（１×１０-3）モルの範囲とすることがより好ましい。混合溶媒の総使用量に対するアルカリ金属水酸化物の総使用量は、混合溶媒１Ｌ当たり水酸化物量として０.０００１（１×１０-4）〜０.０１（１×１０-2）モルの範囲とすることが好ましい。混合溶媒の総使用量に対するアルミニウム塩の総使用量は、溶媒１Ｌ当たりＡｌ量として０.００００１（１×１０-5）〜０.００１（１×１０-3）モルの範囲とすることが好ましい。
【実施例】
【００３４】
［実施例１］
（銀ナノワイヤ合成）
溶媒のアルコールとしてとしてプロピレングリコール（１,２−プロパンジオール、和光純薬工業社製、特級）を用意した。溶媒のエーテルとしてジエチレングリコールジブチルエーテル（東京化成工業株式会社製）を用意した。有機保護剤としてビニルピロリドンとジアリルジメチルアンモニウムナイトレイト（ｄｉａｌｌｙｌｄｉｍｅｔｈｙｌａｍｍｏｎｉｕｍ  ｎｉｔｒａｔｅ）のコポリマー（ビニルピロリドン９９質量％、ジアリルジメチルアンモニウムナイトレイト１質量％でコポリマー作成、重量平均分子量７５,０００）を用意した。
【００３５】
常温にて、プロピレングリコール７９６.８ｇ中に、ジエチレングリコールジブチルエーテル２０.８０g、塩化リチウム（アルドリッチ社製）含有量が１０質量％であるプロピレングリコール溶液０.４８６ｇ、臭化カリウム（和光純薬工業社製）含有量が１質量％であるプロピレングリコール溶液１.０４８ｇ、水酸化リチウム（アルドリッチ社製）０.０５２１ｇ、硝酸アルミニウム九水和物（キシダ化成社製）含有量が２０質量％であるプロピレングリコール溶液０.５４１ｇ、ビニルピロリドンとジアリルジメチルアンモニウムナイトレイトのコポリマー８.３９ｇを添加して溶解させ、溶液Ａとした。
プロピレングリコール８.９７ｇのアルコール溶媒中に、純水１.３７ｇ、硝酸銀６.８０ｇを添加して、２７℃で撹拌して溶解させ、銀含有液（溶液Ｂ）を得た。
上記の溶液Ａを反応容器に入れ、常温から８５℃まで撹拌しながら昇温したのち、溶液Ａの中に、溶液Ｂの全量を１分かけて添加した。溶液Ｂの添加終了後、溶液Ｂの添加に使用した容器および管路を４ｇのプロピレングリコールで共洗いした。その後、さらに撹拌状態を維持して８５℃で保持した。以下において「撹拌保持」と言うときは、特に断らない限り、溶液Ｂの添加終了後に撹拌状態を維持しながら所定の反応温度で保持することを意味する。また、溶液Ｂの添加終了時点を「還元開始時点」と呼ぶ。
【００３６】
本例で使用した混合溶媒は、アルコール成分であるプロピレングリコールと、エーテル成分であるジエチレングリコールジブチルエーテルとの混合液である。溶液Ａと溶液Ｂの両方から供給されるプロピレングリコールおよび共洗に使用したプロピレングリコールの合計量は８０９.８ｇであり、その分量のプロピレングリコールの２０℃における体積は７７８.６ｍＬである。一方、ジエチレングリコールジブチルエーテルの使用量は２０.８０ｇであり、その分量のジエチレングリコールジブチルエーテルの２０℃における体積は２３.４ｍＬである。プロピレングリコールの体積比をＶ1、ジエチレングリコールジブチルエーテルの体積比をＶ2とすると、それらは次の値となる。
Ｖ1＝７７８.６／（７７８.６＋２３.４）
＝０.９７１
Ｖ2＝２３.４／（７７８.６＋２３.４）
＝０.０２９
また、プロピレングリコールについてのハンセンの溶解度パラメータの水素結合項をδＨ1、ジエチレングリコールジブチルエーテルについてのそれをδＨ2とすると、それらの値として次の値を採用することができる。
δＨ1＝２１.５（Ｊ／ｃｍ3）1/2
δＨ2＝４.４（Ｊ／ｃｍ3）1/2
これらの値を前述の（１）式に代入すると次のようになる。
δALL＝δＨ1×Ｖ1＋δＨ2×Ｖ2
＝２１.５×０.９７１＋４.４×０.０２９
＝２１.００
【００３７】
本例で使用した混合溶媒は、δALL値が２１.００（Ｊ／ｃｍ3）1/2、「アルコールとエーテルの総量に対するエーテルの総量」が２.５質量％である。
【００３８】
前記の撹拌保持中に、還元開始時点を基準として２時間毎に反応容器中の溶液（反応液）を分取して、それらを各経過時間でのサンプル液とした。最終的に撹拌保持を２４時間まで継続し、その後、反応液の温度を常温まで冷却した。
【００３９】
（ＵＶ−Ｖｉｓによる銀ナノワイヤ生成の評価）
各経過時間でのサンプル液を用いて、以下のようにしてＵＶ−Ｖｉｓ（紫外可視分光法）により吸収スペクトルを測定し、銀ナノワイヤの生成反応の進行の程度を調べた。サンプル液０.３ｇと純水３９.７ｇを混合してＵＶ−Ｖｉｓ測定用の試験液とした。これを紫外可視分光光度計（島津製作所製、ＵＶ−１９００）により分析し、ＵＶ−Ｖｉｓスペクトルを得た。
【００４０】
図３に本例についてのＵＶ−Ｖｉｓスペクトルの経時変化を例示する。還元開始初期のスペクトルに見られる波長４００ｎｍ付近のピークは銀のナノ粒子に起因する吸収ピークである。還元開始からの時間が経過していくと３５０ｎｍ付近および３７０ｎｍ付近にピークが現れる。これらはワイヤ状の銀（銀ナノワイヤ）が生成したことに起因する吸収ピークである。そこで、２時間毎の各経過時間におけるスペクトルのうち、３５０ｎｍ付近および３７０ｎｍ付近にピークが生じ始めたことが確認できる最初のスペクトルについての「還元開始時点を基準とする経過時間（ｈ）」を「ワイヤ成長開始時間」と定めた。２時間毎に採取したサンプル液を調べているので、実際には「ワイヤ成長開始時間」の時点以前に銀ナノワイヤの成長が始まっていることになる。
【００４１】
また、銀ナノワイヤの成長が終了に近づくと３５０ｎｍ付近および３７０ｎｍ付近にピークの高さの変化が小さくなる。ここでは、２時間毎の採取回数におけるｋ回目で採取されたサンプル液に基づくスペクトル（以下「ｋ回目スペクトル」と言う。）と、ｋ＋１回目で採取されたサンプル液に基づくスペクトル（以下「ｋ＋１回目スペクトル」と言う。）について、３７０ｎｍ位置の吸収量（グラフの縦軸方向の高さ；以下「３７０ｎｍ吸収量」と言う。）を比較して、下記（４）式を最初に満たすｋ回目のスペクトルについての「還元開始時点を基準とする経過時間（ｈ）」を「ワイヤ成長終了時間」と定めた。
［ｋ＋１回目スペクトルの３７０ｎｍ吸収量］≦［ｋ回目スペクトルの３７０ｎｍ吸収量］×１.１  …（４）
ここで、ｋは自然数である。
上記（４）式を満たすようになったｋ回目のサンプリング時点では、既にワイヤの新たな成長は非常に少なくなっていると考えられる。上記のように定義される「ワイヤ成長終了時間」で還元反応を停止させても、得られる銀ナノワイヤの寸法形状や収率に大きな影響はない。むしろ、その時点で終了とする方が生産性の向上には好都合である。
【００４２】
図３中には、「ワイヤ成長開始時間」に対応するスペクトルを太い実線で示し、「ワイヤ成長終了時間」に対応するスペクトルを太い破線で示してある（以下の各例におけるＵＶ−Ｖｉｓスペクトル図において同じ）。本例では、ワイヤ成長開始時間は１２時間、ワイヤ成長終了時間は１８時間であった。
【００４３】
（銀ナノワイヤの寸法形状の測定）
撹拌保持を２４時間行って常温まで冷却された反応液から２０ｇのサンプル液を採取し、これを純水１７０ｇで希釈したのち３０００ｒｐｍ、１５分の遠心分離を行った。濃縮物と上澄みが観察されたため、上澄み部分は除去し、濃縮物を回収した。その後、回収された濃縮物に１７０ｇの純水を添加したのち３０００ｒｐｍで１５分の遠心分離を施し、濃縮物を回収する処理を３回行った。得られた濃縮物を純水に分散させ、銀ナノワイヤ分散液を得た。
【００４４】
平均長さＬMを以下のようにして測定した。上記の銀ナノワイヤ分散液を２−プロパノールで銀濃度が０.００２質量％となるように希釈し、その液６μＬをＳｉ製の基板上に乗せた後、１６０℃で１分間乾燥させることにより、ＳＥＭ観察用サンプルを得た。得られたサンプルを走査電子顕微鏡（日本電子株式会社製；ＪＳＭ−ＩＴ１００  ＩｎＴｏｕｃｈＳｃｏｐｅ）により、加速電圧５ｋＶ、倍率１,０００倍で観察した。無作為に選んだ３以上の視野について、視野内で全長が確認できるすべてのワイヤを測定対象として、ソフトウェア（ドクターカンバス）を用いて、上述の定義に従って平均長さＬMを求めた。
【００４５】
平均直径ＤMを以下のようにして測定した。上記の銀ナノワイヤ分散液をＴＥＭ用の観察台にとり、透過型電子顕微鏡（日本電子株式会社製；ＪＥＭ-１０１１）により、加速電圧１００ｋＶ、倍率４０,０００倍で明視野像の観察を行って観察画像を採取し、正確に直径を測定するために採取された元画像を２倍のサイズに拡大した上で、ソフトウェア（Ｍｏｔｉｃ Ｉｍａｇｅ Ｐｌｕｓ２.１Ｓ）を用いて、上述の定義に従って平均直径ＤMを求めた。
【００４６】
上記の平均長さＬMおよび平均直径ＤMに基づいて、上述の（２）式により平均アスペクト比ＡMを求めた。
なお、ここでは撹拌保持を２４時間行って得られた反応液中の銀ナノワイヤについての寸法形状を測定したが、その寸法形状は、上記のように定義される「ワイヤ成長終了時間」で還元反応を止めて得られた反応液中の銀ナノワイヤの寸法形状と概ね同等であることが別途追試験により確認されている（以下の各例において同じ）。
以上の結果を、以下の各例とともに表１に示す。
【００４７】
［比較例１］
実施例１において、溶液Ａを作製する際のプロピレングリコール量７９６.８ｇを８１６.７ｇに変更し、エーテルを混合しなかったことを除き、実施例１と同様の条件で実験を行った。すなわち本例では、アルコールとエーテルの混合溶媒ではなく、アルコール単独の溶媒を用いて銀ナノワイヤの合成を行った。本例で使用した溶媒は、δALL値が２１.５０（Ｊ／ｃｍ3）1/2、「アルコールとエーテルの総量に対するエーテルの総量」が０質量％である。図２に本例についてのＵＶ−Ｖｉｓスペクトルの経時変化を例示する。
【００４８】
［実施例２］
実施例１において、溶液Ａを作製する際のプロピレングリコール量７９６.８ｇを７７１.８ｇに、ジエチレングリコールジブチルエーテル量２０.８０gを４５.７５ｇにそれぞれ変更したことを除き、実施例１と同様の条件で実験を行った。本例で使用した混合溶媒は、δALL値が２０.４１（Ｊ／ｃｍ3）1/2、「アルコールとエーテルの総量に対するエーテルの総量」が５.５質量％である。図４に本例についてのＵＶ−Ｖｉｓスペクトルの経時変化を例示する。
【００４９】
［実施例３］
実施例１において、溶液Ａを作製する際のプロピレングリコール量７９６.８ｇを７４６.９ｇに、ジエチレングリコールジブチルエーテル量２０.８０gを７０.７０ｇにそれぞれ変更したことを除き、実施例１と同様の条件で実験を行った。本例で使用した混合溶媒は、δALL値が１９.８３（Ｊ／ｃｍ3）1/2、「アルコールとエーテルの総量に対するエーテルの総量」が８.５質量％である。図５に本例についてのＵＶ−Ｖｉｓスペクトルの経時変化を例示する。
【００５０】
［実施例４］
実施例１において、溶液Ａを作製する際のプロピレングリコール量７９６.８ｇを７３４.４ｇに、ジエチレングリコールジブチルエーテル量２０.８０gを８３.２０ｇにそれぞれ変更したことを除き、実施例１と同様の条件で実験を行った。本例で使用した混合溶媒は、δALL値が１９.５３（Ｊ／ｃｍ3）1/2、「アルコールとエーテルの総量に対するエーテルの総量」が１０質量％である。図６に本例についてのＵＶ−Ｖｉｓスペクトルの経時変化を例示する。
【００５１】
［実施例５］
実施例１において、溶液Ａを作製する際のプロピレングリコール量７９６.８ｇを６９２.８ｇに、ジエチレングリコールジブチルエーテル量２０.８０gを１２４.８ｇにそれぞれ変更したことを除き、実施例１と同様の条件で実験を行った。本例で使用した混合溶媒は、δALL値が１８.５８（Ｊ／ｃｍ3）1/2、「アルコールとエーテルの総量に対するエーテルの総量」が１５質量％である。図７に本例についてのＵＶ−Ｖｉｓスペクトルの経時変化を例示する。
【００５２】
［実施例６］
実施例１において、溶液Ａを作製する際のプロピレングリコール量７９６.８ｇを６５１.２ｇに、ジエチレングリコールジブチルエーテル量２０.８０gを１６６.４ｇにそれぞれ変更したことを除き、実施例１と同様の条件で実験を行った。本例で使用した混合溶媒は、δALL値が１７.６３（Ｊ／ｃｍ3）1/2、「アルコールとエーテルの総量に対するエーテルの総量」が２０質量％である。図８に本例についてのＵＶ−Ｖｉｓスペクトルの経時変化を例示する。
【００５３】
［実施例７］
実施例３において、溶液Ａを作製する際のエーテルをジエチレングリコールジブチルエーテルに代えてエチレングリコールジメチルエーテル（東京化成工業株式会社製）としたことを除き、実施例３と同様の条件で実験を行った。本例で使用した混合溶媒は、δALL値が２０.１４（Ｊ／ｃｍ3）1/2、「アルコールとエーテルの総量に対するエーテルの総量」が８.５質量％である。図９に本例についてのＵＶ−Ｖｉｓスペクトルの経時変化を例示する。
【００５４】
［実施例８］
実施例３において、溶液Ａを作製する際のエーテルをジエチレングリコールジブチルエーテルに代えてジエチレングリコールジエチルエーテル（東京化成工業株式会社製）としたことを除き、実施例３と同様の条件で実験を行った。本例で使用した混合溶媒は、δALL値が１９.９７（Ｊ／ｃｍ3）1/2、「アルコールとエーテルの総量に対するエーテルの総量」が８.５質量％である。図１０に本例についてのＵＶ−Ｖｉｓスペクトルの経時変化を例示する。
【００５５】
［実施例９］
実施例３において、溶液Ａを作製する際のエーテルをジエチレングリコールジブチルエーテルに代えてジプロピレングリコールジメチルエーテル（東京化成工業株式会社製）としたことを除き、実施例３と同様の条件で実験を行った。本例で使用した混合溶媒は、δALL値が１９.８９（Ｊ／ｃｍ3）1/2、「アルコールとエーテルの総量に対するエーテルの総量」が８.５質量％である。図１１に本例についてのＵＶ−Ｖｉｓスペクトルの経時変化を例示する。
【００５６】
［比較例２］
比較例１において、反応温度を８５℃から９５℃に変更したことを除き、比較例１と同様の条件で実験を行った。本例で使用した溶媒は、δALL値が２１.５０（Ｊ／ｃｍ3）1/2、「アルコールとエーテルの総量に対するエーテルの総量」が８.５質量％である。図１２に本例についてのＵＶ−Ｖｉｓスペクトルの経時変化を例示する。
【００５７】
【表１】
2020158858.tif 000003
【００５８】
表１からわかるように、反応温度を８５℃と共通にした例において、アルコールと本発明で規定する量のエーテルとの混合溶媒を用いた各実施例では、エーテルを混合していないアルコール単独の溶媒を用いた比較例１に対して、「ワイヤ成長開始時間」および「ワイヤ成長終了時間」が短縮している。比較例２は反応温度を他の例より高い９５℃とした例である。反応温度を高めると反応速度が速くなるので、「ワイヤ成長開始時間」および「ワイヤ成長終了時間」も短くなる。しかし、平均直径３０ｎｍ以下の細いワイヤを合成することができなかった。
【図１】
2020158858.tif 000004
【図２】
2020158858.tif 000005
【図３】
2020158858.tif 000006
【図４】
2020158858.tif 000007
【図５】
2020158858.tif 000008
【図６】
2020158858.tif 000009
【図７】
2020158858.tif 000010
【図８】
2020158858.tif 000011
【図９】
2020158858.tif 000012
【図１０】
2020158858.tif 000013
【図１１】
2020158858.tif 000014
【図１２】
2020158858.tif 000015